(57)【特許請求の範囲】
【請求項１】
アノードと、
カソードと、
前記アノードとカソードとの間に配置された積層された発光領域と、を含み、
前記積層された発光領域は、
第１のドーパント及び第１のホストを含む第１の有機発光層と、
第２のドーパント及び第２のホストを含む第２の有機発光層と、
第３のドーパント及び第３のホストを含む第３の有機発光層と、を含み、
第１のホスト、第２のホスト、及び第３のホストが互いに異なり、
第１のドーパント、第２のドーパント、及び第３のドーパントが互いに異なり、
第２のホストのＬＵＭＯが第１のホスト及び第１のドーパントのＬＵＭＯの双方の０．４ｅＶの範囲内であり、
第２のホストと第３のホストとの間のＨＯＭＯの差は０．４ｅＶよりも大きく、
前記第１の有機発光層は、前記第２の発光層及び第３の発光層のうち少なくとも一つと異なる発光ピークを有し、
前記有機発光層の各々は励起子形成領域を規定する、装置。
【請求項２】
少なくとも一つのホストのＨＯＭＯが隣接する発光層のドーパントのＨＯＭＯの５ｋＴ−１０ｋＴの範囲内である、請求項１に記載の装置。
【請求項３】
少なくとも一つのホストのＬＵＭＯが隣接する発光層のドーパントのＬＵＭＯの５ｋＴ−１０ｋＴの範囲内である、請求項２に記載の装置。
【請求項４】
第２のホストのＬＵＭＯが第１のホストのＬＵＭＯと第１のドーパントのＬＵＭＯとの間にある、請求項１に記載の装置。
【請求項５】
少なくとも一つのドーパントがりん光ドーパントである、請求項１に記載の装置。
【請求項６】
少なくとも一つのドーパントが蛍光ドーパントである、請求項１に記載の装置。
【請求項７】
有機発光層の組み合わされた発光が十分に可視スペクトルに広がり白色光を生成する、請求項１に記載の装置。
【請求項８】
前記白色光のＣＲＩが８０以上である、請求項７に記載の装置。
【請求項９】
前記白色光のＣＲＥ座標が（０．３３±０．０５、０．３３±０．０５）の範囲内である、請求項７に記載の装置。
【請求項１０】
少なくとも一つの有機発光層が非ポリマー材料を含む、請求項１に記載の装置。
【請求項１１】
少なくとも一つの有機発光層がポリマーを含む、請求項１に記載の装置。
【発明の詳細な説明】
【技術分野】
【０００１】
政府の権利
本発明は、米国エネルギー省による契約第ＤＥＦＣ２６−０４ＮＴ４２２７２の下で米国政府の援助の下で行なわれた。政府は本発明に一定の権利を有している。
【０００２】
共同研究協約
請求の範囲に記載されている発明は、大学−企業共同研究契約に基づき、一つ以上の以下の団体によって、それらを代表して、及び／又はそれらに関連してなされた：プリンストン大学、南カリフォルニア大学、ミシガン大学、及びユニバーサルディスプレイコーポレーション。前記契約は、請求の範囲に記載されている発明がなされた日及びそれ以前に有効であったもので、請求の範囲に記載されている発明は前記協約の範囲内で行なわれた活動の結果としてなされた。
【０００３】
本発明は有機発光装置に関する。より詳細には、本発明は複数の発光層及び複数の励起子形成領域を有する有機発光装置に関する。
【背景技術】
【０００４】
有機材料を使用するオプトエレクトロニック装置は、幾つかの理由でますます強く望まれつつある。そのような装置を作製するのに使用される多くの材料が比較的安価であり、したがって有機オプトエレクトロニック装置は無機装置に対してコスト的に有利である可能性を有する。加えて、その可とう性等有機材料に固有の性質によって、可とう性基板上での作製等、特別な用途に対してよく適するものとなる。有機オプトエレクトロニック装置の例としては、有機発光素子（ＯＬＥＤ）、有機光トランジスタ、有機光電池、及び有機光検知器が挙げられる。ＯＬＥＤに関して、有機材料は従来の材料に対して性能上の有利な点を有し得る。例えば、有機発光層が光を放出する波長は一般的に適切なドーパントによって容易に調節され得る。
【０００５】
用語「有機」は有機オプトエレクトロニック装置を作製するために使用され得るポリマー材料、並びに低分子有機材料を含む。「低分子」はポリマーではない任意の有機材料を示し、及び「低分子」は実際には非常に大きくてよい。低分子は、ある状況では繰り返し単位を含んでよい。例えば、置換基として長鎖アルキル基を用いても、その分子は「低分子」として分類される。低分子は、例えばポリマー主鎖のペンダント基として、または主鎖の一部としてポリマー内部に組み込まれてもよい。低分子は、デンドリマーのコア部分として使われてもよく、前記デンドリマーはコア部分に接して構築された一連の化学的殻からなる。デンドリマーのコア部分は蛍光またはリン光低分子発光体であってよい。デンドリマーは「低分子」であってよく、ＯＬＥＤの分野で現在使用されている全てのデンドリマーは低分子であると考えられる。一般的に、高分子は化学式を有し分子どうしが異なる分子量を持つのに対して、低分子は明確な化学式を有し単一の分子量を持つ。ここで、「有機」はヒドロカルビルリガンド及びヘテロ原子で置換されたヒドロカルビルリガンドの金属錯体を含む。
【０００６】
ＯＬＥＤは装置を横切って電圧が印加されるとき発光する有機薄膜を使用する。ＯＬＥＤは、フラットパネルディスプレイ、照明、及びバックライティング等の用途において使用するための、ますます興味ある技術になっている。幾つかのＯＬＥＤ材料及び構成は、参照によって全体がここに組み込まれる、米国特許第５，８４４，３６３号明細書、米国特許第６，３０３，２３８号明細書、及び米国特許第５，７０７，７４５号明細書に記載される。
【０００７】
ＯＬＥＤ装置は一般的に（常にではないが）少なくとも一つの電極を通って発光するよう意図され、一つ以上の透明電極が有機オプトエレクトロニック装置において使用されてよい。例えば、酸化インジウムスズ（ＩＴＯ）等の透明電極材料が底部電極として使用されてよい。その全体が参照によって組み込まれる、米国特許第５，７０３，４３６号明細書、及び米国特許第５，７０７，７４５号明細書に開示されるような、透明上部電極が使用されてもよい。底部電極を通ってのみ発光することが意図された装置に関して、上部電極が透明である必要はなく、高い導電性を有する厚く反射性の金属層から構成されてよい。同様に、上部電極を通ってのみ発光することが意図された装置に関して、底部電極は不透明及び／又は反射性であってよい。電極が透明である必要がないとき、厚い層を用いてよりよい導電性を提供してよく、及び反射性の電極を用いて、透明電極に向かって光を反射して戻すことによって、他方の電極を通って放出される光の量を増大し得る。完全に透明な装置が作製されてもよく、双方の電極が透明である。側部発光ＯＬＥＤが作製されてもよく、そのような装置において一つ又は双方の電極は不透明又は反射性であってよい。
【０００８】
ここで「上部」は基板から最も離れたことを意味し、一方で「底部」は基板に最も近いことを意味する。例えば、二つの電極を有する装置に関して、底部電極は基板に最も近い電極であり、一般的には作製される第１の電極である。底部電極は二つの表面を有し、底部表面は基板に最も近く、上部表面は基板から離れている。第１の層が第２の層の「上に配置される」と記載される場合、第１の層は基板から離れて配置される。第１の層が第２の層に「物理的に接触している」と明記されない限り、第１の層と第２の層との間に他の層があってよい。例えば、たとえ間に様々な有機層が存在したとしても、カソードはアノードの「上に配置される」と記載されてよい。
【０００９】
ここで、当業者には一般的に理解されるように、第１の「最高被占分子軌道」（ＨＯＭＯ）又は「最低空分子軌道」（ＬＵＭＯ）エネルギー準位は、もしも第１のエネルギー準位が真空エネルギー準位に近い場合、第２のＨＯＭＯ又はＬＵＭＯエネルギー準位と比較して「大きい」か、又は「高い」。イオン化ポテンシャル（ＩＰ）は真空準位に対して負のエネルギーとして測定されるので、高いＨＯＭＯエネルギー準位は小さな絶対値を有するＩＰに相当する（負のより小さなＩＰ）。同様に、高いＬＵＭＯエネルギー準位は、小さな絶対値（負のより小さなＥＡ）を有する電子親和力（ＥＡ）に相当する。真空準位が上部にある従来のエネルギー準位図において、材料のＬＵＭＯエネルギー準位は同じ材料のＨＯＭＯエネルギー準位よりも高い。「高い」ＨＯＭＯ又はＬＵＭＯエネルギー準位は、「低い」ＨＯＭＯ又はＬＵＭＯエネルギー準位と比較して、そのような図の上部近くに現れる。
【先行技術文献】
【特許文献】
【００１０】
【特許文献１】米国特許第５，８４４，３６３号明細書
【特許文献２】米国特許第６，３０３，２３８号明細書
【特許文献３】米国特許第５，７０７，７４５号明細書
【特許文献４】米国特許第５，７０３，４３６号明細書
【特許文献５】米国特許第５，７０７，７４５号明細書
【特許文献６】米国特許第６，３１０，３６０号明細書
【特許文献７】米国特許出願第２００２−００３４６５６号明細書
【特許文献８】米国特許出願第２００２−０１８２４４１号明細書
【特許文献９】米国特許出願第２００３−００７２９６４号明細書
【特許文献１０】国際公開第０２／０７４０１５号
【特許文献１１】米国特許出願公開第２００３−０２３０９８０号明細書
【特許文献１２】米国特許第６，５４８，９５６Ｂ２号明細書
【特許文献１３】米国特許第６，５７６，１３４Ｂ２号明細書
【特許文献１４】米国特許第６，０９７，１４７号明細書
【特許文献１５】米国特許第５，２４７，１９０号明細書
【特許文献１６】米国特許第５，７０７，７４５号明細書
【特許文献１７】米国特許第６，０９１，１９５号明細書
【特許文献１８】米国特許第５，８３４，８９３号明細書
【特許文献１９】米国特許第６，０１３，９８２号明細書
【特許文献２０】米国特許第６，０８７，１９６号明細書
【特許文献２１】米国特許第６，３３７，１０２号明細書
【特許文献２２】米国特許第６，２９４，３９８号明細書
【特許文献２３】米国特許第６，４６８，８１９号明細書
【非特許文献】
【００１１】
【非特許文献１】Ｎａｔｕｒｅ、ｖｏｌ．３９５、１５１−１５４、１９９８
【非特許文献２】Ａｐｐｌ．Ｐｈｙｓ．Ｌｅｔｔ．，ｖｏｌ．７５、Ｎｏ．１，４−６（１９９９）
【非特許文献３】Ｊ．Ａｐｐｌ．Ｐｈｙｓ．，９０，５０４８（２００１）
【発明の概要】
【課題を解決するための手段】
【００１２】
一般的に、ＯＬＥＤは、アノードとカソードとの間に配置された、及び、アノード及びカソードに電気的に接続された少なくとも一つの有機層を含む。電流が印加されたとき、アノードは有機層内部に正孔を注入し、カソードは電子を注入する。注入された正孔及び電子は各々反対に帯電された電極に向かって移動する。電子及び正孔が同じ分子上に局在するとき、励起されたエネルギー状態を有する局在化された電子−正孔対である「励起子」が形成される。光は励起子が光放射機構を経由して緩和するとき放射される。ある特定の場合には、励起子はエキシマー又はエキシプレックス上に局在化され得る。熱緩和等の非放射機構が起きる場合があるが、一般的には望ましくないと考えられる。
【００１３】
初期のＯＬＥＤは、例えばその全体が参照によって組み込まれる米国特許第４，７６９，２９２号明細書に開示されるように、その一重項状態から発光する（「蛍光」）発光分子を使用していた。蛍光発光は、一般的に１０ナノ秒未満の時間枠で起こる。
【００１４】
さらに最近では、三重項状態から発光する（「りん光」）発光材料を有するＯＬＥＤが実現されてきた。Ｂａｌｄｏら、「Ｈｉｇｈｌｙ  Ｅｆｆｉｃｉｅｎｔ  Ｐｈｏｓｐｈｏｒｅｓｃｅｎｔ  Ｅｍｉｓｓｉｏｎ  ｆｒｏｍ  Ｏｒｇａｎｉｃ  Ｅｌｅｃｔｒｏｌｕｍｉｎｅｓｃｅｎｔ  Ｄｅｖｉｃｅｓ」、Ｎａｔｕｒｅ、ｖｏｌ．３９５、１５１−１５４、１９９８；（「Ｂａｌｄｏ−Ｉ」）、及びＢａｌｄｏら、「Ｖｅｒｙ  ｈｉｇｈ−ｅｆｆｉｃｉｅｎｃｙ  ｇｒｅｅｎ  ｏｒｇａｎｉｃ  ｌｉｇｈｔ−ｅｍｉｔｔｉｎｇ  ｄｅｖｉｃｅｓ  ｂａｓｅｄ  ｏｎ  ｅｌｅｃｔｒｏｐｈｏｓｐｈｏｒｅｓｃｅｎｃｅ」、Ａｐｐｌ．Ｐｈｙｓ．Ｌｅｔｔ．，ｖｏｌ．７５、Ｎｏ．１，４−６（１９９９）（Ｂａｌｄｏ−ＩＩ）は、その全体が参照によって組み込まれる。遷移がスピン状態の変化を必要とし、量子力学はそのような遷移が好まれないことを示すので、りん光は「禁制」遷移とみなされてよい。その結果、りん光は少なくとも１０ナノ秒を超える、典型的には１００ナノ秒よりも長い時間枠で一般的に起こる。もしもりん光の自然放射時間が非常に長い場合、三重項は無放射メカニズムによって崩壊し、発光しない可能性がある。有機りん光も、非常に低い温度において非共有電子対を有するヘテロ原子を含む分子内で観察されることが多い。２，２’−ビピリジンはそのような分子である。無放射崩壊メカニズムは典型的には温度依存であり、液体窒素温度においてりん光を示す有機材料は典型的には室温でりん光を示さない。しかし、Ｂａｌｄｏによって示されたように、この問題は室温でりん光を示すりん光化合物を選択することによって対処され得る。代表的な発光層は、米国特許第６，３０３，２３８号明細書、米国特許第６，３１０，３６０号明細書、米国特許出願第２００２−００３４６５６号明細書、米国特許出願第２００２−０１８２４４１号明細書、米国特許出願第２００３−００７２９６４号明細書、及び国際公開第０２／０７４０１５号に開示されるような、ドープされたか又はドープされていないりん光有機金属材料を含む。
【００１５】
一般的には、ＯＬＥＤの励起子は約３：１の比で生成される（すなわち、約７５％の三重項及び２５％の一重項）と考えられる。その全体が参照によって組み込まれる、Ａｄａｃｈｉら、「Ｎｅａｒｌｙ  １００％  Ｉｎｔｅｒｎａｌ  Ｐｈｏｓｐｈｏｒｅｓｃｅｎｔ  Ｅｆｆｉｃｉｅｎｃｙ  Ｉｎ  Ａｎ  Ｏｒｇａｎｉｃ  Ｌｉｇｈｔ  Ｅｍｉｔｔｉｎｇ  Ｄｅｖｉｃｅ」、Ｊ．Ａｐｐｌ．Ｐｈｙｓ．，９０，５０４８（２００１）を参照されたい。多くの場合、一重項励起子は「項間交差」を経由してそれらのエネルギーを三重項励起状態に容易に移動する一方で、三重項励起子はそれらのエネルギーを一重項励起状態に容易に移動し得ない。その結果、１００％の内部量子効率はりん光ＯＬＥＤにおいて理論的に可能である。蛍光装置において、三重項励起子のエネルギーは一般的に装置を加熱する無放射崩壊プロセスへと失われ、内部量子効率を大きく低下させる。三重項励起状態から発光するりん光材料を使用するＯＬＥＤは、例えばその全体が参照によって組み込まれる米国特許第６，３０３，２３８号明細書に開示される。
【００１６】
りん光においては、三重項励起状態から、そこから発光性の崩壊が起こる中間の非三重項状態への遷移がまず起こり得る。例えば、ランタニド元素に配位される有機分子はランタニド金属上に局在化された励起状態からりん光を発することが多い。しかしながら、そのような材料は三重項励起状態から直接りん光を発せず、その代わりに、ランタニド金属イオン上に集まった原子励起状態から発光する。ユーロピウムジケトネート錯体はこの種の化学種の一つの群を説明する。
【００１７】
三重項からのりん光は、好ましくは結合を通じて、有機分子を原子数が大きな原子に近接するよう制限することによって蛍光よりも強められ得る。この現象（重原子効果と呼ばれる）は、スピン−軌道相互作用として知られるメカニズムによって起こる。そのようなりん光遷移は、例えばトリス（２−フェニルピリジン）イリジウム（ＩＩＩ）等の有機金属分子の励起された金属配位子電荷移動遷移（ＭＬＣＴ）状態から観察され得る。
【００１８】
ここで用語「三重項エネルギー」は所定の材料のりん光スペクトルにおいて認識できる最高エネルギーの特徴に対応するエネルギーを示す。最高エネルギーの特徴は、りん光スペクトルにおいて最高強度を有するピークである必要はなく、例えば、そのようなピークの高いエネルギーの側の明確な肩部の局所的な最大値であってよい。
【図面の簡単な説明】
【００１９】
【図１】独立した電子輸送層、正孔輸送層、及び発光層、並びに他の層を有する有機発光装置を示す。
【図２】独立した電子輸送層を持たないインバーテッド有機発光装置を示す。
【図３】三つの独立した発光層を有する有機発光装置を示す。
【図４】三つのＥＭＬを有する装置に関する概略的なエネルギー準位図を示す。
【図５Ａ】三つの発光層を有する白色有機発光装置を示す。
【図５Ｂ】別個の装置に構成された図５Ａに説明される装置の発光層を示す。
【図５Ｃ】別個の装置に構成された図５Ａに説明される装置の発光層を示す。
【図５Ｄ】別個の装置に構成された図５Ａに説明される装置の発光層を示す。
【図６】三つの発光層を有する有機発光装置の効率を示す。
【図７Ａ】三つの発光層を有する装置の特徴を組み込んだ有機発光装置のスペクトルを示す。
【図７Ｂ】三つの発光層を有する装置の特徴を組み込んだ有機発光装置の効率を示す。
【図７Ｃ】三つの発光層を有する装置の特徴を組み込んだ有機発光装置のスペクトルを示す。
【図７Ｄ】三つの発光層を有する装置の特徴を組み込んだ有機発光装置の効率を示す。
【図７Ｅ】三つの発光層を有する装置の特徴を組み込んだ有機発光装置のスペクトルを示す。
【図７Ｆ】三つの発光層を有する装置の特徴を組み込んだ有機発光装置の効率を示す。
【図７Ｇ】三つの発光層を有する装置の特徴を組み込んだ有機発光装置のスペクトルを示す。
【図８Ａ】三つの発光層を有する装置の特徴を組み込んだ有機発光装置のスペクトルを示す。
【図８Ｂ】三つの発光層を有する装置の特徴を組み込んだ有機発光装置の効率を示す。
【図９Ａ】三つの発光層を有する装置の特徴を組み込んだ有機発光装置のスペクトルを示す。
【図９Ｂ】三つの発光層を有する装置の特徴を組み込んだ有機発光装置の効率を示す。
【図１０Ａ】三つの発光層を有する装置の特徴を組み込んだ有機発光装置のスペクトルを示す。
【図１０Ｂ】三つの発光層を有する装置の特徴を組み込んだ有機発光装置の効率を示す。
【図１１Ａ】三つの発光層を有する装置の特徴を組み込んだ有機発光装置のスペクトルを示す。
【図１１Ｂ】三つの発光層を有する装置の特徴を組み込んだ有機発光装置の効率を示す。
【図１２】様々な電流密度における三つの発光層の白色発光ＯＬＥＤのスペクトルを示す。
【図１３】電流密度の関数としてプロットされた、図１２に示されるスペクトルにおける赤色、緑色、及び青色発光の寄与の読み取られた比を示す。
【図１４】三つの発光層を有する装置の特徴を組み込んだ有機発光装置のスペクトルを示す。
【図１５】三つの発光層を有する装置の特徴を組み込んだ有機発光装置の効率を示す。
【図１６】最適化された三つの発光層を有するＯＬＥＤの概略的な図を示す。
【図１７】三つの発光層を有する白色ＯＬＥＤの電流密度の関数としての前方視ＥＱＥ及びＰＥを示す。
【図１８】様々な電流密度における三つの発光層を有する白色ＯＬＥＤのエレクトロルミネッセンススペクトルを示す。
【発明を実施するための形態】
【００２０】
図１は有機発光装置１００を示す。図は必然的に原寸どおりに描かれていない。装置１００は、基板１１０、アノード１１５、正孔注入層１２０、正孔輸送層１２５、電子阻止層１３０、発光層１３５、正孔阻止層１４０、電子輸送層１４５、電子注入層１５０、保護層１５５、及びカソード１６０を含んでよい。カソード１６０は第１の導電層１６２及び第２の導電層１６４を有する複合カソードである。装置１００は記載された層を順次堆積することによって作製されてよい。
【００２１】
基板１１０は所定の構造上の性質を提供する任意の適切な基板であってよい。基板１１０は柔軟であってよく、又は剛直であってよい。基板１１０は透明、半透明、又は不透明であってよい。プラスチック及びガラスは好ましい剛直な基板材料の例である。プラスチック及び金属ホイルは好ましい柔軟な基板材料の例である。基板１１０は回路作製を容易にするために半導体材料であってよい。例えば、基板１１０はその上に回路が作製されるシリコンウェハであってよく、その後のＯＬＥＤの基板上への堆積を制御することを可能にする。他の基板が使用されてよい。材料及び基板１１０の厚みは所定の構造及び光学的性質を得るように選択されてよい。
【００２２】
アノード１１５は正孔を有機層に輸送するのに十分な導電性を有する任意の適切なアノードであってよい。アノード１１５の材料は好ましくは約４ｅＶよりも高い仕事関数を有する（「高仕事関数材料」）。好ましいアノード材料は、酸化インジウムスズ（ＩＴＯ）、及び酸化インジウム亜鉛（ＩＺＯ）、酸化アルミニウム亜鉛（ＡｌＺｎＯ）等の導電性金属酸化物、及び金属を含む。アノード１１５（及び基板１１０）は、底部発光装置を形成するため十分に透明であってよい。好ましい透明基板とアノードとの組み合わせは、商業的に入手可能である、ガラス又はプラスチック（基板）上に堆積されたＩＴＯ（アノード）である。柔軟かつ透明な基板とアノードとの組み合わせは、米国特許第５，８４４，３６３号明細書及び米国特許第６，６０２，５４０Ｂ２号明細書に開示され、その全体が参照によって組み込まれる。アノード１１５は不透明及び／又は反射性であってよい。反射性アノード１１５は一部の上部発光装置に関して好ましく、装置上部から放射される光の量を増加し得る。材料及びアノード１１５の厚みは所定の導電性及び光学的性質を得るように選択されてよい。アノード１１５が透明であるとき、特別な材料に関する厚みの範囲は所定の導電性を提供するのに十分な厚みであり、所定の透明度を提供するのに十分な薄さであってよい。他のアノード材料及び構造が使用されてよい。
【００２３】
正孔輸送層１２５は正孔を輸送することができる材料を含んでよい。正孔輸送層１３０は真性（ドープされていない）、又はドープされてよい。ドーピングは導電性を増大するため用いられてよい。α−ＮＰＤ及びＴＰＤは真性の正孔輸送層の例である。ｐドープされた正孔輸送層の例は、全体が参照によって組み込まれるＦｏｒｒｅｓｔらの米国特許出願公開第２００３−０２３０９８０号明細書に開示されるように、モル比５０：１でＦ４−ＴＣＮＱでドープされたｍ−ＭＴＤＡＴＡである。他の正孔輸送層が使用されてよい。
【００２４】
発光層１３５はアノード１１５とカソード１６０との間を電流が通過するとき光を放射することができる有機材料を含んでよい。好ましくは、発光層１３５は、蛍光性放射材料が使用されてもよいが、燐光性の放射材料を含む。燐光性材料は、そのような材料に関連する高い発光効率のため、好ましい。発光層１３５は、電子、正孔、及び／又は励起子を捕獲し発光機構を経由して放射性材料から励起子が緩和する放射性材料でドープされた、電子及び／又は正孔を輸送することができるホスト材料も含んでよい。発光層１３５は輸送性及び放射性を兼ね備える単一の材料を含んでよい。放射性材料がドーパント又は主な成分のどちらであっても、発光層１３５は放射性材料の放射を調節するドーパント等の他の材料を含んでよい。発光層１３５は所定のスペクトルの光を、組み合わせて、放射することができる複数の放射性材料を含んでよい。燐光性発光材料の例としてＩｒ（ｐｐｙ）３が挙げられる。蛍光発光材料の例として、ＤＣＭ及びＤＭＱＡが挙げられる。ホスト材料の例としてＡｌｑ３、ＣＢＰ、及びｍＣＰが挙げられる。放射性材料及びホスト材料の例はＴｈｏｍｐｓｏｎらの米国特許第６，３０３，２３８号明細書に開示され、その全体が参照によって組み込まれる。放射性材料は様々な方法で発光層１３５に含まれてよい。例えば、放射性低分子はポリマーに組み込まれてよい。これは、幾つかの方法で：個別に及び異なる分子種のどちらかとして低分子をポリマー内部にドーピングすることによって；又はコポリマーを形成するように低分子をポリマー主鎖内部に組み込むことによって；又は低分子をポリマーにペンダント基として低分子を結合することによって；実行されてよい。他の発光層材料及び構造が使用されてよい。例えば、低分子放射性材料はデンドリマーのコアとして存在してよい。
【００２５】
電子輸送層１４５は電子を輸送することができる材料を含んでよい。電子輸送層１４５は真性（非ドープ）又はドープされてよい。ドーピングは導電性を増大するために使用されてよい。Ａｌｑ３は真性電子輸送層の一例である。ｎ−ドープされた電子輸送層の例は、その全体が参照によって組み込まれるＦｏｒｒｅｓｔらの米国特許出願公開第２００３−０２３０９８９０号明細書に開示されるように、モル比１：１でＬｉドープされたＢＰｈｅｎである。他の電子輸送層が使用されてよい。
【００２６】
電子輸送層の電荷キャリア成分は、電子がカソードから電子輸送層のＬＵＭＯ（最低空分子軌道）エネルギー準位内部に効率的に注入され得るように選択され得る。「電荷キャリア成分」は実際電子を輸送するＬＵＭＯエネルギー準位に関与する材料である。この成分はベース材料であってよく、またドーパントであってよい。有機材料のＬＵＭＯエネルギー準位はその材料の電子親和性によって一般的に特徴付けられてよく、カソードの相対的な電子注入効率はカソード材料の仕事関数の観点から一般的に特徴付けられてよい。これは、電子輸送層及び隣接するカソードの好ましい性質がＥＴＬの電荷キャリア成分の電子親和性及びカソード材料の仕事関数の観点から特定され得ることを意味する。特に、高い電子注入効率を実現するために、カソード材料の仕事関数は、好ましくは電子輸送層の電荷キャリア成分の電子親和力を約０．７５ｅＶ超えて、より好ましくは約０．５ｅＶ超えずに、大きいことはない。電子がその内部に注入される任意の層に対して同様の考えを適用する。
【００２７】
カソード１６０は従来技術で知られる任意の適切な材料又は材料の組み合わせであってよく、カソード１６０が電子を伝達して装置１００の有機層内部にそれらを注入することができるようにする。カソード１６０は透明又は不透明であってよく、反射性であってよい。金属及び金属酸化物は適切なカソード材料の例である。カソード１６０は単一の層であってよく、又は複合構造を有してよい。図１は金属薄膜層１６２及びより厚みがある導電性金属酸化物層１６４を有する複合カソード１６０を示す。複合カソード中で厚い層１６４として好ましい材料はＩＴＯ、ＩＺＯ、及び当技術分野で知られる他の材料を含む。その全体が参照によって組み込まれる米国特許第５，７０３，４３６号明細書、米国特許第５，７０７，７４５号明細書、米国特許第６，５４８，９５６Ｂ２号明細書、及び米国特許第６，５７６，１３４Ｂ２号明細書は、上部を覆う透明な、導電性の、スパッタ蒸着されたＩＴＯ層を備えるＭｇ：Ａｇ等の金属の薄膜層を有する複合カソードを含むカソードの例を開示する。下部に位置する有機層と接触しているカソード１６０の部分は、それが単一層カソード１６０、複合カソードの金属薄膜層１６２、又は特定の他の部分のどれであろうと、好ましくは約４ｅＶよりも低い仕事関数を有する材料（「低仕事関数材料」）で作られる。他のカソード材料及び構造が使用されてよい。
【００２８】
発光層を離れる電荷キャリア（電子又は正孔）及び／又は励起子の数を低減するために阻止層が使用されてよい。電子阻止層１３０が発光層１３５と正孔輸送層１２５との間に配置されてよく、電子が正孔輸送層１２５の方向に発光層１３５を離れることを阻止する。同様に、正孔阻止層１４０が発光層１３５と電子輸送層１４５との間に配置されてよく、正孔が電子輸送層１４５の方向に発光層１３５を離れることを阻止する。阻止層は励起子が発光層から拡散により出て行くことを阻止するためにも使用されてよい。阻止層の理論及び使用は、その全体が参照によって組み込まれるＦｏｒｒｅｓｔらの米国特許第６，０９７，１４７号明細書、及び米国特許出願公開第２００３−０２３０９８９０号明細書に詳細に記載される。
【００２９】
ここで、当業者には理解されるであろうが、用語「阻止層」は、層が電荷キャリア及び／又は励起子を必ず完全に阻止することを示すのではなく、層が装置を通過する電荷キャリア及び／又は励起子の移動を十分に阻害するバリアを提供することを意味する。装置内にそのような阻止層が存在することは、阻止層を持たない同様の装置と比較して実質的に高い効率をもたらすだろう。同様に、阻止層は放射をＯＬＥＤの所定の領域に制限するために使用されてよい。
【００３０】
一般的に、注入層は電極又は有機層等の一つの層からの隣接する有機層内部への電荷キャリアの注入を改良し得る材料からなる。注入層は電荷輸送機能を果たしてもよい。装置１００において、正孔注入層１２０はアノード１１５から正孔輸送層１２５内部への正孔注入を改良する任意の層であってよい。ＣｕＰｃはＩＴＯアノード１１５、及び他のアノードから正孔注入層として使用され得る材料の一例である。装置１００において、電子注入層１５０は電子輸送層１４５内部への電子注入を改良する任意の層であってよい。ＬｉＦ／Ａｌは、隣接する層からの電子輸送層内部への電子注入層として使用され得る材料の一例である。他の材料、又は材料の組み合わせが注入層として使用されてよい。特定の装置の構成に依存して、注入層が装置１００において示されるものとは異なる位置に配置されてよい。注入層の更なる例は、全体が参照によって組み込まれるＬｕらの米国特許出願第０９／９３１，９４８号明細書に提供される。正孔注入層は、例えばＰＥＤＯＴ：ＰＳＳ等、スピンコートされたポリマー等溶液が堆積された材料を含んでよく、又は例えばＣｕＰｃ又はＭＴＤＡＴＡ等気相蒸着された低分子材料であってよい。
【００３１】
正孔注入層（ＨＩＬ）は、アノードから正孔注入材料内部への効率のよい正孔注入を提供できるように、アノード表面を平滑にし、又は濡らしてよい。正孔注入層はここに記載された相対的なイオン化ポテンシャル（ＩＰ）エネルギーによって規定されるような、ＨＩＬの一つの側面に隣接するアノード層及びＨＩＬの他方の側面上の正孔輸送層に好ましく適合するＨＯＭＯ（最高被占分子軌道）エネルギー準位を有する電荷キャリア成分を有してもよい。「電荷キャリア成分」は実際に正孔を輸送するＨＯＭＯエネルギー準位に寄与する材料である。この成分はＨＩＬのベース材料であってよく、又はドーパントであってよい。ドープされたＨＩＬの使用によって、ドーパントがその電気的性質に関して選択され、ホストが濡れ性、柔軟性、靭性等そのモルフォロジー的性質に関して選択されることが可能になる。ＨＩＬ材料に関して好ましい性質は、正孔がアノードからＨＩＬ材料内部に効率的に注入され得るようなものである。特に、ＨＩＬの電荷キャリア成分は好ましくはアノード材料のＩＰと比較して約０．７ｅＶを超えずに大きいＩＰを有する。さらに好ましくは、電荷キャリア成分はアノード材料と比較して約０．５ｅＶを超えずに大きいＩＰを有する。同様な考察をその内部に正孔が注入される任意の層に適用する。ＨＩＬ材料は、そのようなＨＩＬ材料が従来の正孔輸送材料の正孔伝達性よりも実質的に低い正孔伝達性を有してよいという点で、ＯＬＥＤの正孔輸送層内で典型的に使用される従来の正孔輸送材料とさらに相違する。本発明のＨＩＬの厚みは、アノード層表面の平滑化又は濡れを助けるため十分に厚くてよい。例えば、１０ｎｍ程度に小さいＨＩＬ厚みは非常に平滑なアノード表面に関して許容できるだろう。しかしながら、アノード表面は非常に粗い傾向があるので、場合によっては最大５０ｎｍのＨＩＬの厚みが望ましいだろう。
【００３２】
その後の作製プロセスの間、下部に存在する層を保護するため保護層が使用されてよい。例えば、金属又は金属酸化物上部電極を作製するのに使用される方法は有機層に損傷を与える可能性があり、そのような損傷を低減又は排除するために保護層が使用されてよい。装置１００において、カソード１６０を作製する間保護層１５５が下部に存在する有機層への損傷を低減し得る。好ましくは、保護層はそれが輸送するキャリアタイプ（装置１００においては電子）に関して高いキャリア移動度を有して、装置１００の動作電圧を有意に増大させないようにする。ＣｕＰｃ、ＢＣＰ、及び様々な金属フタロシアニンは保護層に使用され得る材料の例である。他の材料又は材料の組み合わせが使用されてよい。保護層１５５の厚みは、好ましくは、有機保護層１６０が堆積された後に起こる作製プロセスに起因する、下部に存在する層への損傷が小さいか、又は損傷を与えないように十分に厚く、さらに装置１００の動作電圧を有意に増大しないようあまり厚くない。保護層１５５はその導電性を高めるためにドープされてよい。例えば、ＣｕＰｃ又はＢＣＰ保護層１６０はＬｉでドープされてよい。保護層のより詳細な説明は、その全体が参照によって組み込まれるＬｕらの米国特許出願第０９／９３１，９４８号明細書に見出されるだろう。
【００３３】
図２はインバーテッドＯＬＥＤ２００を示す。この装置は、基板２１０、カソード２１５、発光層２２０、正孔輸送層２２５、及びアノード２３０を含む。装置２００は記載された層を順次堆積することによって作製されてよい。最も一般的なＯＬＥＤ構成がアノード上に配置されたカソードを有し、装置２００はアノード２３０の下方に配置されたカソード２１５を有するので、装置２００は「インバーテッド」ＯＬＥＤと呼ばれてよい。装置１００に関して記載されたものと同じ材料が装置２００の対応する層において使用されてよい。図２は装置１００の構造から如何に幾つかの層が省略され得るか一つの例を提供する。
【００３４】
図１及び２において説明された単純な層構造は非制限的な例示によって提供され、本発明の実施形態が様々な他の構造と関連して使用されてよいことは理解される。記述される特定の材料及び構造は全くの例示であり、他の材料及び構造が使用されてよい。機能的ＯＬＥＤが、設計、性能、及びコスト因子に基づき、様々な方法で記述された様々な層を組み合わせることによって実現され得る、又は層は完全に省略され得る。明確に記載されていない他の層が含まれてもよい。明確に記載されていない他の材料が使用されてよい。ここに提供される例の多くが単一の材料を含むとして様々な層を記述するが、ホストとドーパントの混合物又はより一般的には混合物等、材料の組み合わせが使用されてよいことは理解される。同様に、層は様々な副層を有してよい。ここで様々な層に与えられる名前は厳密な制限を意図していない。例えば、装置２００において、正孔輸送層２２５は正孔を輸送し、かつ発光層２２０内部に正孔を注入し、正孔輸送層又は正孔注入層として記載されてよい。一つの実施形態において、ＯＬＥＤはカソードとアノードとの間に配置された「有機層」を有するとして記載されてよい。この有機層は単一の層を含んでよく、又は例えば図１及び図２に関して記載されたような様々な有機材料の複数層をさらに含んでよい。
【００３５】
その全体が参照によって組み込まれるＦｒｉｅｎｄらの米国特許第５，２４７，１９０号明細書に開示されるようなポリマー材料からなるＯＬＥＤ（ＰＬＥＤ）等、明確に記載されていない構造及び材料が使用されてもよい。さらなる例示の目的で、単一の有機層を有するＯＬＥＤが使用されてよい。例えばその全体が参照によって組み込まれるＦｏｒｒｅｓｔらの米国特許第５，７０７，７４５号明細書に記載されるようにＯＬＥＤは積層されてよい。ＯＬＥＤ構造は図１及び２に説明される単純な層構造から逸脱してよい。例えば、その全体が参照によって組み込まれるＦｏｒｒｅｓｔらの米国特許第６，０９１，１９５号明細書に記載されるようなメサ構造、及び／又はＢｕｌｏｖｉｃらの米国特許第５，８３４，８９３号明細書に記載されるようなピット構造等、基板はアウトカップリングを改良するため角度を有する反射性表面を含んでよい。
【００３６】
特に記載されない限り、様々な実施形態の任意の層は任意の適切な方法によって堆積されてよい。有機層に関して、好ましい方法はその全体が参照によって組み込まれる米国特許第６，０１３，９８２号明細書及び米国特許第６，０８７，１９６号明細書に記載されるような熱蒸発、インクジェット、その全体が参照によって組み込まれるＦｏｒｒｅｓｔらの米国特許第６，３３７，１０２号明細書に記載されるような有機気相蒸着（ＯＶＰＤ）、及びその全体が参照によって組み込まれる米国特許出願第１０／２３３，４７０号明細書に記載されるような有機気相ジェットプリンティング（ＯＶＪＰ）による堆積を含む。他の適切な堆積法はスピンコーティング及び他の溶液ベース工程を含む。溶液ベース工程は、好ましくは窒素又は不活性雰囲気で実行される。他の層に関して、好ましい方法は熱蒸発を含む。好ましいパターニング法はマスクを通した堆積、その全体が参照によって組み込まれる米国特許第６，２９４，３９８号明細書及び米国特許第６，４６８，８１９号明細書に記載されるような冷溶接、及びインクジェット及びＯＶＪＰ等の堆積法の幾つかと関連するパターニングを含む。他の方法が使用されてもよい。堆積される材料はそれが特定の堆積方法に影響を及ぼさないようにするために修飾されてよい。例えば、分岐又は非分岐の、及び好ましくは少なくとも三つの炭素を含む、アルキル基及びアリール基等の置換基が溶液処理され易くするために低分子内で使用されてよい。２０又はそれ以上の炭素を有する置換基が使用されてよく、３〜２０炭素が好ましい範囲である。非対称材料は再結晶の傾向が低いため、非対称構造を有する材料は対称な構造を有するものより良好な溶液処理性を有し得る。デンドリマー置換基は低分子が溶液処理を受け易くするために使用されてよい。
【００３７】
本発明の実施形態により作製された装置は、フラットパネルディスプレイ、コンピュータモニター、テレビ、看板、内部又は外部照明及び／又は信号のライト、ヘッドアップディスプレイ、完全に透明なディスプレイ、フレキシブルディスプレイ、レーザプリンター、電話、携帯電話、携帯情報端末（ＰＤＡ）、ラップトップコンピュータ、デジタルカメラ、カムコーダ、ビューファインダ、マイクロディスプレイ、車両、大面積壁、劇場又はスタジアムスクリーン、又は標識を含む幅広い消費者製品に組み込まれてよい。パッシブマトリックス及びアクティブマトリックスを含む様々な制御機構が本発明により作製された装置を制御するのに使用されてよい。多くの装置が人間に快適である温度範囲、１８℃から３０℃等、及びより好ましくは室温（２０〜２５℃）、における使用を意図される。
【００３８】
白色有機発光素子（ＷＯＬＥＤ）は、ディスプレイのバックライト及び室内照明用途等の使用に関して興味深いものであるだろう。最近の結果では、電力効率及び寿命の観点から、今や白熱電球を超えるりん光ＷＯＬＥＤが示されてきており、あるものは低い演色評価数（ＣＲＩ≦７５）を有するが、一方であるものは魅力的な光源に対して要求される高輝度においてかなりの効率のロールオフを示す。従来のりん光ＯＬＥＤにおいて、励起子形成領域は隣接するキャリア輸送層の一つ又は両方に隣接する発光層（ＥＭＬ）内に位置する。これはＥＭＬにおける励起子の「蓄積（ｐｉｌｅ−ｕｐ）」をもたらす可能性があり、これは三重項・三重項消滅を強める原因となる可能性がある。
【００３９】
複数の発光層を有する装置が提供される。図３は、カソード３４０とアノード／基板３１０との間に配置される三つの発光層３０１、３０２、３０３を有する例示的装置を示す。装置は前述のように注入層、阻止層、及び輸送層等の他の層３２０、３３０を含んでよく、順次示されたように層を堆積することによって作製されてよい。好ましくは、各発光層３０１、３０２、３０３は様々なスペクトルの光を発光するように適合される。有機発光層の組み合わされた発光は白色光を生成するために効率よく可視スペクトルに広がることが好ましいであろう。例えば、三つの発光層３０１、３０２、３０３は各々赤色光、緑色光、及び青色光を放出してよい。見たときには、装置からの複合発光は白色を示すだろう。前述のように、各発光層はホスト材料及びドーパントを含んでよい。各発光層に関するホスト材料は同じか、又は相違してよい。任意の組合せのドーパントが使用されてよい。好ましくは、各発光層のドーパントは少なくとも一つの他のドーパントと比較してスペクトルが異なる光を放射し、より好ましくは各ドーパントが異なるスペクトルの光を放出する。
【００４０】
三つの発光層（ＥＭＬ）を有する装置において、異なる（小から大）ＨＯＭＯ−ＬＵＭＯギャップを有する三つの二極性の材料が三つのＥＭＬのホストとして使用されてよい。もしも白色発光装置が望まれる場合、層は赤色、緑色、及び青色のドーパントで各々ドープされてよい。他のドーパントの組合せが使用されてよい。任意の適切なドーパントが使用されてよいが、りん光ドーパントが好ましいであろう。これらの三つの双極性層は、従来の装置構造においては一つの界面であった代わりに、複数の領域における励起子の生成をもたらし得る。この励起子生成領域の増大は、励起子消滅効果を抑制又は低減するであろうし、全ての励起子生成領域において生成された励起子がりん光を通じて放射を起こすように崩壊する機会を増やすことを可能にするであろう。これは、たとえ単色ＯＬＥＤと比較したとしても、この装置に著しく高い効率をもたらすであろう。
【００４１】
複数ＥＭＬ装置において使用される材料は、隣接する材料のエネルギー準位に並んだエネルギー準位を有するように選択され得る。ここで、もしもエネルギー準位及びＨＯＭＯ又はＬＵＭＯが互いに約１５ｋＴ、より好ましくは約１０−１５ｋＴ、さらに好ましくは約５−１０ｋＴの範囲内である場合、ＨＯＭＯ又はＬＵＭＯエネルギー準位は隣接する材料のエネルギー準位に「並んで」いる。その結果、室温において、エネルギー準位は、それらが互いに約０．４ｅＶ、より好ましくは約０．２５−０．４ｅＶ、さらに好ましくは約０．１−０．２５ｅＶの範囲内であるとき、並んでいる。ホスト材料のエネルギー準位（ＨＯＭＯ又はＬＵＭＯ）が隣接するドーパント及び／又はホストの対応するＨＯＭＯ又はＬＵＭＯのエネルギー準位に並んでいるとき、各層及び／又は各界面内部の励起子生成は増大してよく、従来装置において起こるものと比較してより効率的な励起子生成及び発光を提供する。隣接する発光層のホスト及びドーパント材料のエネルギー準位が並んでいるとき、さらなる電荷キャリアが隣接する層からドーパント分子に直接移動し得る。
【００４２】
図４は三つのＥＭＬを有する装置に関する例示的なエネルギー準位ダイアグラムを示し、ここで各々の発光層は励起子生成領域を規定する。三つの発光層４２０、４３０、４４０は外側の層４１０と４５０との間に配置されてよい。これらの層は上述のように電極、電荷注入層、及び／又は電荷輸送層であってよい。例えば、層４１０はアノード又は正孔を注入する他の層であってよく、層４５０はカソード又は電子を注入する他の層であってよい。図４は、真空エネルギー準位４０１に対する各発光層ホスト（実線）及び対応するドーパント（点線）のエネルギー準位を示す。そのようなダイアグラムにおいて、電子はカソード４５０からアノード４１０へと各層のＬＵＭＯ準位を横切って移動すると記載され、より低いＬＵＭＯから高いＬＵＭＯへの移動が好ましい。その結果、注入層４５０から第３の発光層４４０へと移動する電子は典型的に発光層ホスト材料のＬＵＭＯへと移動するだろう。しかしながら、もしもホストのＬＵＭＯとドーパントのＬＵＭＯがどちらも注入層４５０のＬＵＭＯと並ぶ場合には、ある電子はホスト及びドーパント各々のエネルギー準位に移動するだろう。同様に、もしも第２の発光層４３０のホスト及びドーパントの双方のＬＵＭＯエネルギー準位が発光層４４０のホストのＬＵＭＯ準位に並ぶ場合には、ある電子は第２層４３０のホスト及びドーパントのＬＵＭＯ準位の各々に移動するだろう。その結果、単一発光層の従来の分析に基づき予測されるであろうものよりも、さらに多くの電子が各層のドーパント分子上に局在化され得る。電子は隣接するドーパント及びホストのエネルギー準位に移動することができるので、層の界面における電荷の蓄積を低減し得る。
【００４３】
図４の例示的なエネルギー準位ダイアグラムにおいて、正孔は典型的にはアノード４１０からカソード４５０へと層のＨＯＭＯ準位を横切って移動するように記述されるだろう。より高いエネルギー準位から低い準位への移動が好ましい。しかしながら、もしもホストのＨＯＭＯエネルギー準位が隣接する準位のドーパントのＨＯＭＯエネルギー準位と並んでいる場合、一部の正孔はドーパント分子へと移動し得る。例えば、正孔は第１の発光層４２０のＨＯＭＯ準位から第２の発光層４３０のホスト及びドーパントのＨＯＭＯエネルギー準位の両方に移動してよい。
【００４４】
電子及び正孔が同じ分子（典型的にはドーパント分子）上に局在化するとき、それらは励起子を形成する。図４に記載されるものと同じ構造は電荷キャリアが各発光層の正孔及びドーパントのエネルギー準位の両方に局在化することを促し、各発光層ドーパントの励起子生成は、たとえ単一の発光層が複数のドーパントを有していたとしても、他の単層装置に関して予期されるであろうものと比較して多いだろう。その結果、複数の励起子生成領域を有する複数の発光層を有する装置は全ての潜在的な励起子を形成させ及びドーパント分子上に局在化することを可能にし、これにより装置の効率を大きく改善することができる。ここで記載されるように、前述のように構成された複数の発光層を有する装置は最大１００％の内部量子効率を有し得る。
【００４５】
ある場合には、特定のエネルギー準位に関してある層から他の層への電荷キャリア移動を低減又は防ぐことが好ましいであろう。例えば、図４に記載される構造において、正孔を他の発光層に配置するであろうさらなる可能な移動が存在しないので、第３の発光層４４０は正孔にとって励起子を形成する「最後のチャンス」である。この状況において、発光層４４０のホストエネルギー準位に関してその前の発光層４３０のホストＨＯＭＯと並ばないことが好ましいであろう。これはホストＨＯＭＯへの正孔移動を防ぎ、又は阻害し、ドーパントＨＯＭＯへの移動を増大又は促進し得る。より多くの正孔がドーパントに移動することを「強制」されたとき、励起子生成の機会は増大され、装置の効率は改善される。
【００４６】
例示的な三つのＥＭＬの白色ＯＬＥＤ（ＷＯＬＥＤ）が図５Ａに示される。装置は、図５Ｂ−Ｄに示されるように、三つの単色装置の組み合わせ及び発展として記述されてよく、以下の構造及び特性を備える。
【００４７】
【表１】
0005722042.tif 000002
【００４８】
青色装置（図５Ｄ）において、ＭＣＰは電子阻止層（ＥＢＬ）として働き、ＥＭＬ中のホスト材料ＵＧＨ２と比較して小さなＨＯＭＯ−ＬＵＭＯギャップを有する。ＭＣＰのＨＯＭＯとＥＭＬ中の青色ドーパントＦＩｒ６との組合せはドーパントへの効率的な正孔注入（ＨＩＬ）をもたらし、これは効率を高める手助けをし、及び駆動電圧を下げることができる。ＴＣＴＡは緑色装置においてこれら二つの局面で同様に機能する。特に、単色装置は全て１０％未満の最大外部量子効率（ＥＱＥ）を有する。
【００４９】
三つのＥＭＬを有するＷＯＬＥＤにおいて、ＭＣＰ及びＴＣＴＡ層は各々Ｉｒ（ｐｐｙ）３及びＰＱＩｒでドープされる。その結果、これらの層は各々長波長放射に関してはＥＭＬとして、及びその右側の隣接する短波長ＥＭＬにはＥＢＬ／ＨＩＬとして機能する。
【００５０】
バイポーラホスト材料を介してマルチＥＭＬシステムに入る電子及び正孔は減速され、従来の単一ＥＭＬ装置において予測されるように界面の高いバリアにおいて高度に積層するよりはむしろ３ドープＥＭＬにおいて再結合すると思われる。拡大された励起子生成領域は、励起子の局所的な密度の低減に起因して、励起子消滅効果を抑制することができ、その結果さらに高いＥＱＥ１６．６％、及びＰＥ３２  ｌｍ／Ｗをもたらす。５００ｃｄ／ｍ２において、ＥＱＥは１２．３％、及びＰＥは１５．５  ｌｍ／Ｗである。効率に関する結果は図６に示される。特に、３−ＥＭＬ  ＷＯＬＥＤのＥＱＥは、上述の単色ＯＬＥＤよりも高い。このことは、複数の励起子生成領域ＷＯＬＥＤにおいて励起子がよりよく使用されることを裏付ける。
【００５１】
３−ＥＭＬ  ＷＯＬＥＤにおける励起子生成領域についてさらに理解するために、一連の装置（シリーズＡ）は以下の構造を用いて作製された：ＮＰＤ３７ｎｍ／ＴＣＴＡ８ｎｍ／１％Ｉｒ（ｐｐｙ）３：ＭＣＰ４ｎｍ／ＭＣＰｘｎｍ／２２％ＦＩｒ６：ＵＧＨ２  ２０ｎｍ／ＢＣＰ４０ｎｍ、ここでｘは７から２０ｎｍまで変わる。観察されたスペクトル、効率、及び構造は以下に示される。印加された電流密度はスペクトルのプロットにおいて対応する参照番号を示す。
【００５２】
【表２】
0005722042.tif 000003
【００５３】
ｘ＝７、１１、及び２０のときの装置のスペクトルは特定の電流密度（Ｊ）において同じであることが観察され、Ｉｒ（ｐｐｙ）３発光はＪに応じて増加することがわかった。図７は、１ｍＡ／ｃｍ２及び１００ｍＡ／ｃｍ２におけるこれら三つの装置のスペクトルを示す。
【００５４】
【表３】
0005722042.tif 000004
【００５５】
これらの三つの装置は約（６．５±０．６）％の同じ量子効率を有する。
【００５６】
図８Ａは、１ｍＡ／ｃｍ２、１０ｍＡ／ｃｍ２、及び１００ｍＡ／ｃｍ２（各々８１０、８２０、８３０）の電流密度に対するｘ＝４ｎｍの装置のスペクトルを示す；図８Ｂは同じ装置に関する効率を示す。ｘ＝４ｎｍの装置はより強いＩｒ（ｐｐｙ）３発光を示し、より大きなＥＱＥ  ９．８％を示したが、一方で増加するＪに対する傾向は上記三つの装置と反対であり、すなわち大きな電流密度において相対的に小さなＩｒ（ｐｐｙ）３発光であった。これらのデータは、以下のことを示す：ａ）ｘ≧７ｎｍの装置からのＩｒ（ｐｐｙ）３発光はＭＣＰ／ＵＧＨ２界面において形成される励起子の移動に起因するものではなく、他の理由でスペーサの厚みが増加するに従って発光が減少するのであろうこと；ｂ）ＴＣＴＡ／ＭＣＰ界面において形成される僅かな励起子、及びＭＣＰ／ＵＧＨ２界面において起こる大量の励起子形成は、ＭＣＰとＵＧＨ２との間の正孔に関する大きなエネルギーバリア、及びＴＣＴＡとＭＣＰとの間には電子に対するバリアが存在しないことに起因すること；ｃ）励起子の形成はＭＣＰ中で７ｎｍを越えて移動した後減少すること；ｄ）Ｉｒ（ｐｐｙ）３の発光が増加することは、Ｊが大きいとき、ＴＣＴＡ／ＭＣＰ界面において形成が開始される励起子の割合が増加していることを示すこと；ｅ）ｘ＝４ｎｍの装置からのＩｒ（ｐｐｙ）３の発光が非常に強いのは、主にＭＣＰ／ＵＧＨ２界面において形成される励起子の移動に起因すること；ｆ）より多くの正孔がＭＣＰ  ＨＯＭＯエネルギー準位からＦＩｒ６  ＨＯＭＯ準位へと注入されるとき、Ｉｒ（ｐｐｙ）３の発光の傾向が逆であることは、励起子形成領域がＪの増加に応じてＦＩｒ６：ＵＧＨ２領域内部により深く拡大することを示すこと。
【００５７】
他の一連の装置（シリーズＢ）も、以下の構造を用いて同様に作製された：ＮＰＤ  ３７ｎｍ／ＴＣＴＡ  ４ｎｍ／ＰＱＩｒ：ＴＣＴＡ  ４ｎｍ／（領域Ｂ）／２２％ＦＩｒ６：ＵＧＨ２  ２０ｎｍ／ＢＣＰ  ４０ｎｍ。電流密度０．３ｍＡ／ｃｍ２（９１０）、０．５ｍＡ／ｃｍ２（９２０）、１．０ｍＡ／ｃｍ２（９３０）、１０ｍＡ／ｃｍ２（９４０）、３０ｍＡ／ｃｍ２（９５０）、及び１００ｍＡ／ｃｍ２（９６０）における、（領域Ｂ）＝ＭＣＰ  １１ｎｍ（ＥＱＥ  １４．０％）を有する装置のスペクトルが図９Ａに示される。図９Ｂに示されるように、装置はＥＱＥ６．３％及びＰＥ７．５  ｌｍ／Ｗを示した。弱いＰＱＩｒ発光及びＪの増加に対するその増加傾向は、ｘ≧７ｎｍである上記シリーズＡの装置と一致する。
【００５８】
図１０Ａは、電流密度が１ｍＡ／ｃｍ２（１０１０）、１０ｍＡ／ｃｍ２（１０２０）、５０ｍＡ／ｃｍ２（１０３０）、及び１００ｍＡ／ｃｍ２（１０４０）における（領域Ｂ）＝ＭＣＰ  ７ｎｍ／１％Ｉｒ（ｐｐｙ）３：ＭＣＰ  ４ｎｍ（ＥＱＥ６．３％）である装置のスペクトルを示す；図１０Ｂは対応する効率を示す。強いＩｒ（ｐｐｙ）３発光及びＪの増加に伴う相対的なＩｒ（ｐｐｙ）３発光の減少傾向及び相対的なＰＱＩｒ発光の増加傾向は、さらに、ａ）励起子形成はＭＣＰ／ＵＧＨ２界面において主に起こり、励起子形成領域はＪが増加するときＦＩｒ６：ＵＧＨ２領域内部に深く拡大すること、及びｂ）大きなＪにおいて、増加する分の励起子は、このエネルギーバリアにおいて多くの正孔が「蓄積」するので、ＴＣＴＡ／ＭＣＰ界面において形成されるであろうこと、を示す。
【００５９】
図１１Ａは、電流密度が１ｍＡ／ｃｍ２（１１１０）、１０ｍＡ／ｃｍ２（１１２０）、及び１００ｍＡ／ｃｍ２（１１３０）における（領域Ｂ）＝１％Ｉｒ（ｐｐｙ）３：ＭＣＰ  １１ｎｍ（ＥＱＥ＝１５．０％）である装置のスペクトルを示す；図１１Ｂは同じ装置に関する電流密度の関数としての効率を示す。Ｊが増加すると、ＰＱＩｒ発光は非常に強くなり、相対的なＰＱＩｒ発光及び相対的なＩｒ（ｐｐｙ）３発光は弱くなる。したがって、ＰＱＩｒ発光は主に、ＭＣＰ／ＵＧＨ２界面から１１ｎｍを超えて移動することができる、Ｉｒ（ｐｐｙ）３三重項からのエネルギー移動に起因すると考えられる。
【００６０】
図１２は、電流密度が０．３ｍＡ／ｃｍ２（１２１０）、０．５ｍＡ／ｃｍ２（１２２０）、１．０ｍＡ／ｃｍ２（１２３０）、３．０ｍＡ／ｃｍ２（１２４０）、１０ｍＡ／ｃｍ２（１２５０）、３０ｍＡ／ｃｍ２（１２６０）、及び１００ｍＡ／ｃｍ２（１２７０）における、三つのＥＭＬを有するＷＯＬＥＤのスペクトルを示す。電流密度が１から１００ｍＡ／ｃｍ２へと増加するとき、ＣＩＥ座標は（０．３４０、０．３８７）から（０．３７０、０．４０３）へと変化し、ＣＲＩ値は８１のままである。ここで記述されるように、三つのＥＭＬを有する装置の最適化は、望ましいＣＩＥ座標（０．３３±０．０５、０．３３±０．０５）の範囲内、及びＣＲＩ値少なくとも８０、より好ましくは少なくとも９０を提供し得ると考えられる。図１２のスペクトルにおける赤色、緑色、及び青色発光の寄与の読み取られた比は図１３において電流密度の関数としてプロットされる。初期の青色発光は電流密度に従い強くなり、このことは励起子形成領域がＦＩｒ６：ＵＧＨ２層内部にさらに拡大するという観察結果と一致する。大きな電流密度において、相対的な青色発光は減少し、相対的な赤色発光は増加する。これも、大きな電流密度において励起子の増加分がＴＣＴＡ／ＭＣＰ界面において形成されるという観察結果と一致する。さらに、ＥＭＬとＨＢＬとの間の界面がそのような界面において励起子を形成するＯＬＥＤ内の長期間安定性に対して典型的には重要な問題である可能性があるので、この構造の装置安定性は増加するだろう。
【００６１】
ここで記載される三つのＥＭＬ（赤／緑／青）を有するＷＯＬＥＤ構造体は、通常のホスト、及びそれ故単一の励起子形成領域を用いる従来の装置（ホストから三つ全てのドーパントへの効率的なエネルギー移動を得ることにおいてその特有の困難さを有する）とは異なる。同様に、以前に示された３−ＥＭＬ蛍光性ＷＯＬＥＤは、一重項拡散距離が短いことに起因して、そのような場合における励起子はＥＭＬを横切って複数の領域において形成される可能性があるが、制限された装置効率を有する。最終的に、拡大されたＥＭＬは非常に高い励起子密度の領域の形成を妨げ、それによってクエンチングを低減することによって効率を高める。
【００６２】
ここで記述された材料及び構造はＯＬＥＤ以外の装置においても用途を有し得る。例えば、有機太陽電池及び有機光検知器等の他のオプトエレクトロニック装置がこれらの材料及び構造を使用してよい。より一般的には、有機トランジスタ等の有機装置がこれらの材料及び構造を使用してよい。
【００６３】
材料の定義：
ＣＢＰ              ４，４’−Ｎ，Ｎ−ジカルバゾール−ビフェニル
ｍ−ＭＴＤＡＴＡ    ４，４’，４”−トリス（３−メチルフェニルフェニルアミノ）トリフェニルアミン
Ａｌｑ３             ８−トリス−ヒドロキシキノリンアルミニウム
Ｂｐｈｅｎ          ４，７−ジフェニル−１，１０−フェナントロリン
ｎ−Ｂｐｈｅｎ      ｎ−ドープＢＰｈｅｎ（リチウムでドープされた）
Ｆ４−ＴＣＮＱ       テトラフルオロ−テトラシアノ−キノジメタン
ｐ−ＭＴＤＡＴＡ    ｐ−ドープｍ−ＭＴＤＡＴＡ（Ｆ４−ＴＣＮＱでドープされた）
Ｉｒ（ｐｐｙ）３     トリス（２−フェニルピリジン）−イリジウム
Ｉｒ（ｐｐｚ）３     トリス（１−フェニルピラゾロト，Ｎ，Ｃ（２’）イリジウム（ＩＩＩ））
ＢＣＰ              ２，９−ジメチル−４，７−ジフェニル−１，１０−フェナントロリン
ＴＡＺ              ３−フェニル−４−（１’−ナフチル）−５−フェニル−１，２，４−トリアゾール
ＣｕＰｃ            銅フタロシアニン
ＩＴＯ              酸化インジウムスズ
ＮＰＤ              Ｎ，Ｎ’−ジフェニル−Ｎ−Ｎ’−ジ（１−ナフチル）−ベンジジン
ＴＰＤ              Ｎ，Ｎ’−ジフェニル−Ｎ−Ｎ’−ジ（３−トリル）−ベンジジン
ＢＡｌｑ            アルミニウム（ＩＩＩ）ビス（２−メチル−８−ヒドロキシキノリナト）４−フェニルフェノレート
ｍＣＰ              １，３−Ｎ，Ｎ−ジカルバゾール−ベンゼン
ＤＣＭ              ４−（ジシアノエチレン）−６−（４−ジメチルアミノスチリル−２−メチル）−４Ｈ−ピラン
ＤＭＯＡ            Ｎ，Ｎ’−ジメチルキナクリドン
ＰＥＤＯＴ：ＰＳＳ  ポリ（３，４−エチレンジオキシチオフェン）とポリスチレンスルホン酸塩（ＰＳＳ）の水性懸濁液
ｈｆａｃ            ヘキサフルオロアセチルアセトン
１，５−ＣＯＤ      １，５−シクロオクタジエン
ＶＴＥＳ            ビニルトリエチルシラン
ＢＴＭＳＡ          ビス（トリメチルシリル）アセチレン
Ｒｕ（ａｃａｃ）３   トリス（アセチルアセトナート）ルテニウム（ＩＩＩ）
Ｃ６０                カーボン６０（「バックミンスターフラーレン」）
【００６４】
実験：
本発明の特定の典型的な実施形態が、そのような実施形態が如何にしてなされ得るかを含んでここに説明される。特定の方法、材料、条件、プロセスパラメータ、装置等は必ずしも本発明の範囲を制限しないことは理解される。
【００６５】
複数のＥＭＬを有するＯＬＥＤは、高減圧下（１０−７Ｔｏｒｒ）で、他で公表された手順を用いて清浄な、厚み１５０ｎｍの、〜２０Ω／ｓｑの酸化インジウムスズ（ＩＴＯ）層で予めコーティングされたガラス基板上への有機層の熱蒸着によって調製された。まず、正孔輸送層（ＨＴＬ）としての４，４’−ビス［Ｎ−（１−ナフチル）−Ｎ−フェニル−アミノ］−ビフェニル（ＮＰＤ）の厚み４０ｎｍのフィルムが、その後複数部分のＥＭＬが堆積され、その後４０ｎｍの厚みを有する２，９−ジメチル−４，７−ジフェニル−１，１０−フェナントロリン（ＢＣＰ）層、又は２０ｎｍの厚みを有する４，７−ジフェニル−１，１０−フェナントロリン（ＢＰｈｅｎ）層のどちらかである電子輸送層（ＥＴＬ）によって、その後第２の厚み２０ｎｍの１：１モル比でＬｉと混合されたＢＰｈｅｎ層で覆われた。最後に、０．８ｎｍ厚みのＬｉＦ及び６０ｎｍ厚みのＡｌ層カソードが円形の直径１．０ｍｍの開口部の配列を備えるシャドーマスクを通じて堆積された。電流密度（Ｊ）−電圧（Ｖ）及び輝度測定値は、通常の手順に従って半導体パラメータ分析器及び較正されたＳｉフォトダイオードを使用して得られた。
【００６６】
Ｉｒ（ＩＩＩ）ビス（２−フェニルキノリル−Ｎ、Ｃ２’）アセチルアセトナート（ＰＱＩｒ）、トリス（フェニルピリジン）イリジウム（Ｉｒ（ｐｐｙ）３）、及びビス（４’，６’−ジフルオロフェニルピリジナト）テトラキス（１−ピラゾリル）ボレート（ＦＩｒ６）がＲ，Ｇ，及びＢ発光に関するりん光ドーパントとして各々使用された。各々のドーパントに対してホスト材料を最適化及び特徴付けするために、三つの単色性装置が以下の構造で作製された：ＮＰＤ（４０ｎｍ）／正孔注入層（ＨＩＬ）（１０ｎｍ）／ＥＭＬ（２０ｎｍ）／ＢＣＰ（４０ｎｍ）、ここでＨＩＬ／ＥＭＬの組合せは、赤色発光に関してトリス（フェニルピラゾール）イリジウム（Ｉｒ（ｐｐｚ）３）／８重量％ＰＱＩｒ：４，４’，４”−トリス−（Ｎ−カルバゾリル）−トリフェニルアミン（ＴＣＴＡ）、緑色発光に関してＴＣＴＡ／１０重量％Ｉｒ（ｐｐｙ）３：Ｎ，Ｎ’−ジカルバゾリル−３，５−ベンゼン（ｍＣＰ）、及び青色発光に関してｍＣＰ／８重量％ＦＩｒ６：ｐ−ビス−（トリフェニルシリル）ベンゼン（ＵＧＨ２）である。図１４は、三つの装置の概略的なエネルギー準位図を示す。最高被占分子軌道（ＨＯＭＯ）及び最低空分子軌道（ＬＵＭＯ）エネルギーが文献から引用されている。これらの単色装置は、図１５に示すように、（７．４±０．５）％から（１０．８±０．６）％の間の前方視外部量子効率（ＥＱＥ）のピークを示し、これはこれらのドーパントに基づくりん光ＯＬＥＤにおいて典型的である。
【００６７】
３−ＥＭＬ  ＷＯＬＥＤにおいて、三つのホストはＴＣＴＡ／ｍＣＰ／ＵＧＨ２の順で、ＨＯＭＯ準位の段階的な進行、ＴＣＴＡ（５．７ｅＶ）から、ｍＣＰ（５．９ｅＶ）へ、ＵＧＨ２（７．２ｅＶ）へ、を形成するように配置された。正孔に関するエネルギーバリアは、ＴＣＴＡ／ｍＣＰ界面におけるものと比較してｍＣＰ／ＵＧＨ２界面において大きく、前者の界面においてより大きな励起子密度をもたらす。正孔の蓄積を低減するために、ＦＩｒ６はＵＧＨ２に２０重量％ドープされ、ドーパント上部への直接の電荷注入を促進した。３−ＥＭＬ  ＷＯＬＥＤの白色バランス及び効率はドーピングの準位及び赤及び緑のＥＭＬの厚みを調整することによって最適化された。最適化された構造は、図１６に示されるように、ＮＰＤ（４０ｎｍ）／４重量％ＰＱＩｒ：ＴＣＴＡ（５ｎｍ）／２重量％Ｉｒ（ｐｐｙ）３：ｍＣＰ（８ｎｍ）／２０重量％ＦＩｒ６：ＵＧＨ２（２０ｎｍ）／ＥＴＬ（４０ｎｍ）である。ここで、ＥＴＬは２０ｎｍの厚みのＢＰｈｅｎ層、その後の第２の２０ｎｍの厚みのＬｉが１：１モル比で混合されたＢＰｈｅｎ層からなり、駆動電圧を低減し、その結果出力効率（ＰＥ）を高める。
【００６８】
３−ＥＭＬ  ＷＯＬＥＤの電流密度の関数としての前方視ＥＱＥ及びＰＥが図１７に示される。前方視ＥＱＥのピークは、Ｊ＝１２μＡ／ｃｍ２においてηｅｘｔ＝（１５．３±０．８）％であり、ＰＥのピークはＪ＝１．３μＡ／ｃｍ２においてηｐ＝（３８±２）ｌｍ／Ｗである。特に、ＥＱＥは同じ材料の組合せを用いて作製された最適化された単色装置と比較して著しく高い。これは、三つのＥＭＬを有するＷＯＬＥＤ内部の複数の領域において励起子の形成が起こる強力な証拠を提供する。
【００６９】
照明される空間内部に発光を向けさせるために効率的なランプ固定冶具を使用することができるので、対応する全効率ピークはηｅｘｔ，ｔ＝（２６±１）％及びηｐ，ｔ＝（６４±３）ｌｍ／Ｗである。Ｊ＝１０ｍＡ／ｃｍ２における電圧はＶＪ１０＝５．０Ｖである。ηｅｘｔがそのピークの半分に減少する電流密度は、Ｊ０＝（６０±６）ｍＡ／ｃｍ２であるか、または以前に報告されたりん光ＷＯＬＥＤのものと比較して３倍大きい。さらに、輝度が増加するとき、ＷＯＬＥＤは５００ｃｄ／ｍ２においてηｅｘｔ，ｔ＝（２３±１）％及びηｐ，ｔ＝（３８±２）ｌｍ／Ｗ、１０００ｃｄ／ｍ２においてηｅｘｔ，ｔ＝（２２±１）％及びηｐ，ｔ＝（３４±２）ｌｍ／Ｗを示す。
【００７０】
厚み４０ｎｍのＢＣＰ層からなるＥＴＬで作製された第２の装置は、増加した駆動電圧に起因してηｐ，ｔが（５４±３）ｌｍ／Ｗに低減されたが、より高いピークηｅｘｔ，ｔ＝（２８±１）％を示した。それにもかかわらず、ＯＬＥＤの光取り出し効率（ｏｕｔｐｕｔ  ｃｏｕｐｌｉｎｇ  ｅｆｆｉｃｉｅｎｃｙ）２０％に関して、ほぼ単一の内部量子効率（８３±７）％が得られた。したがって、１００％に近い及びそれを含む内部量子効率がここに記述される技術及び構成を用いて実現可能であると考えられる。
【００７１】
図１８は、様々な電流密度に対するエレクトロルミネッセンススペクトルを示す。ＣＩＥ（Ｃｏｍｍｉｓｓｉｏｎ  ，ｉｎｔｅｒｎａｔｉｏｎａｌｅ  ｄ’Ｅｃｌａｉｒａｇｅ）座標及びＣＲＩ値は、各々Ｊ＝１ｍＡ／ｃｍ２において（０．３７、０．４１）及び８１、Ｊ＝１００ｍＡ／ｃｍ２において（０．３５、０．３８）及び７９である。３−ＥＭＬ  ＷＯＬＥＤのスペクトルは、Ｊの増加に従ってＩｒ（ｐｐｙ）３及びＰＱＩｒ発光に対してＦＩｒ６の強度が増加する傾向を示し、正孔の増加分はＦＩｒ６上部に直接注入される。これにより、励起子形成領域はＥＭＬのＦＩｒ６：ＵＧＨ２領域内部にさらに移動する。
【００７２】
３−ＥＭＬ  ＷＯＬＥＤの外部量子効率は同じドーパントを使用する単色装置のものと比較して高いと考えられる。なぜなら、ａ）単色装置の正孔注入層（ＨＩＬ）／ＥＭＬ界面において生成される励起子の多くがＨＩＬ側に拡散し、最終的に無放射で、又はドープされていないＨＩＬ分子上での効率が低い発光チャンネルを通じて崩壊する；及びｂ）単色装置内のＨＴＬ／ＨＩＬ界面における正孔に対するエネルギーバリアがドープされたＥＭＬから離れた励起子形成をもたらし、発光領域内部への拡散を妨げる。３−ＥＭＬ  ＷＯＬＥＤの効率は、正孔輸送に対する一連のエネルギーバリアを形成するホストのＨＯＭＯ準位の段階的進行に主に起因して、以前報告された高いＣＲＩを有する全てりん光性ドープされたＷＯＬＥＤと比較して高い。これは、複数の領域において、励起子の配分が形成されることを可能にする。最終的に、各ＥＭＬにおけるホストは、隣接するＥＭＬ内のドーパントのＨＯＭＯ（又はＬＵＭＯ）に並んだそのＨＯＭＯ（又はＬＵＭＯ）エネルギーを有する。例えば、ｍＣＰのＨＯＭＯ（５．９ｅＶ）はＦＩｒ６のＨＯＭＯ（６．１ｅＶ）と並び、ＴＣＴＡ（５．７ｅＶ）はＩｒ（ｐｐｙ）３（５．４ｅＶ）と、一方でＵＧＨ２のＬＵＭＯ（２．８ｅＶ）はＩｒ（ｐｐｙ）３のＬＵＭＯ（２．６ｅＶ）と並ぶ。これは、隣接するＥＭＬ内のドーパント分子のＨＯＭＯ（ＬＵＭＯ）内部への正孔（電子）の共鳴注入を促進する。その結果得られるドーパントカチオン（アニオン）はホストから電子（正孔）を捕獲して励起子を形成し、励起子形成領域がさらに広がり、たとえ輝度が高くても高い効率を有する。
【００７３】
ＷＯＬＥＤはここで述べたように三つの別個のりん光発光層から構成され、広いＥＭＬを横切って複数の領域内に励起子形成の配分を示してよい。ドーパント−ホスト材料及びＥＭＬ内でのそれらの堆積の順序の選択により、内部照明用途において要求される高輝度における高い効率がもたらされる。３−ＥＭＬ  ＷＯＬＥＤは、ｎ−型ドープＥＴＬを使用するとき、ηｅｘｔ，ｔ＝（２６±１）％及びηｐ，ｔ＝（６４±３）ｌｍ／Ｗを有する。全ＥＱＥは、ドープされていないＢＣＰ層によってＥＴＬが置き換えられるとき、さらにηｅｘｔ，ｔ＝（２８±１）％に高められた。ＷＯＬＥＤは、従来の商業的に入手可能なドーパントを用いて実現されたほぼ単一の内部量子効率を有する。
【００７４】
ここで記載される様々な実施形態は例示のみを目的とし、本発明の範囲の制限を意図しないことは理解される。例えば、ここで記述された多くの材料及び構造体は、本発明の精神から逸脱することなく他の材料及び構造体で置換され得る。本発明がなぜ働くかに関する様々な理論が制限を意図していないことは理解される。例えば、電荷移動に関する理論は制限を意図しない。
【００７５】
本発明は特別な例示及び好ましい実施形態に関して記述される一方で、本発明がこれらの例示及び実施形態に制限されないことは理解される。したがって、クレームに記載された本願発明は、当業者には明らかであるように、ここで記述された特別な例及び好ましい実施形態からの変更を含む。
【符号の説明】
【００７６】
１００  有機発光装置
１１０  基板
１１５  アノード
１２０  正孔注入層
１２５  正孔輸送層
１３０  電子阻止層
１３５  発光層
１４０  正孔阻止層
１４５  電子輸送層
１５０  電子注入層
１５５  保護層
１６０  カソード
１６２  第１の導電層
１６４  第２の導電層
【図１】
0005722042.tif 000005
【図２】
0005722042.tif 000006
【図３】
0005722042.tif 000007
【図４】
0005722042.tif 000008
【図５Ａ】
0005722042.tif 000009
【図５Ｂ】
0005722042.tif 000010
【図５Ｃ】
0005722042.tif 000011
【図５Ｄ】
0005722042.tif 000012
【図６】
0005722042.tif 000013
【図７Ａ】
0005722042.tif 000014
【図７Ｂ】
0005722042.tif 000015
【図７Ｃ】
0005722042.tif 000016
【図７Ｄ】
0005722042.tif 000017
【図７Ｅ】
0005722042.tif 000018
【図７Ｆ】
0005722042.tif 000019
【図７Ｇ】
0005722042.tif 000020
【図８Ａ】
0005722042.tif 000021
【図８Ｂ】
0005722042.tif 000022
【図９Ａ】
0005722042.tif 000023
【図９Ｂ】
0005722042.tif 000024
【図１０Ａ】
0005722042.tif 000025
【図１０Ｂ】
0005722042.tif 000026
【図１１Ａ】
0005722042.tif 000027
【図１１Ｂ】
0005722042.tif 000028
【図１２】
0005722042.tif 000029
【図１３】
0005722042.tif 000030
【図１４】
0005722042.tif 000031
【図１５】
0005722042.tif 000032
【図１６】
0005722042.tif 000033
【図１７】
0005722042.tif 000034
【図１８】
0005722042.tif 000035